(57)【要約】【課題】低荷重かつ高温での摺動性に優れるオーステナイト系ステンレス鋼の提供。【解決手段】質量％で、Ｃ：０．１０％以下、Ｎ：０．１０％以下、Ｓｉ：１．００％以下、Ｐ：０．０６０％以下、Ｓ：０．０１０％以下、Ｃｒ：１０．００〜２４．００％、Ｎｉ：６．０〜１０．０％、Ｍｎ：３．５％以下、Ｃｕ：４．０％以下、Ｍｏ：３．０％以下を含み、残部Ｆｅおよび不純物からなる成分組成を有し、表面に平均厚さ１〜２０μｍのＦｅ２Ｏ３を含む上層と、平均厚さ１０μｍ以下の（Ｆｅ，Ｃｒ）２Ｏ３を含む下層とが形成されているオーステナイト系ステンレス鋼を採用する。【選択図】なし【特許請求の範囲】
【請求項１】
質量％で、
Ｃ：０．１０％以下、
Ｎ：０．１０％以下、
Ｓｉ：１．００％以下、
Ｐ：０．０６０％以下、
Ｓ：０．０１０％以下、
Ｃｒ：１０．００〜２４．００％、
Ｎｉ：６．０〜１０．０％、
Ｍｎ：３．５％以下、
Ｃｕ：４．０％以下、
Ｍｏ：３．０％以下を含み、
残部Ｆｅおよび不純物からなる成分組成を有し、
表面に平均厚さ１〜２０μｍのＦｅ２Ｏ３を含む上層と、平均厚さ１０μｍ以下の（Ｆｅ，Ｃｒ）２Ｏ３を含む下層とが形成されていることを特徴とするオーステナイト系ステンレス鋼。
【請求項２】
質量％で、
Ｃ：０．１０％以下、
Ｎ：０．１０％以下、
Ｓｉ：１．００％以下、
Ｐ：０．０６０％以下、
Ｓ：０．０１０％以下、
Ｃｒ：１０．００〜２４．００％、
Ｎｉ：６．０〜１０．０％、
Ｍｎ：３．５％以下、
Ｃｕ：４．０％以下、
Ｍｏ：３．０％以下を含み、
残部Ｆｅおよび不純物からなる成分組成を有するオーステナイト系ステンレス鋼の表面に、炭素を拡散させる第１の工程と、
酸素を含有する雰囲気下で６５０〜９５０℃で０．１時間以上加熱する第２の工程と、
を順次行うことを特徴とする請求項１に記載のオーステナイト系ステンレス鋼の製造方法。
【請求項３】
質量％で、
Ｃ：０．１０％以下、
Ｎ：０．１０％以下、
Ｓｉ：１．００％以下、
Ｐ：０．０６０％以下、
Ｓ：０．０１０％以下、
Ｃｒ：１０．００〜２４．００％、
Ｎｉ：６．０〜１０．０％、
Ｍｎ：３．５％以下、
Ｃｕ：４．０％以下、
Ｍｏ：３．０％以下を含み、
残部Ｆｅおよび不純物からなる成分組成を有し、
少なくとも摺動部表面に平均厚さ１〜２０μｍのＦｅ２Ｏ３を含む上層と、平均厚さ１０μｍ以下の（Ｆｅ，Ｃｒ）２Ｏ３を含む下層とが形成されていることを特徴とする摺動部品。
【発明の詳細な説明】
【技術分野】
【０００１】
本発明は、低荷重、高温にて摩擦係数、摩耗量が小さく、摺動性に優れるオーステナイト系ステンレス鋼、その製造方法および摺動部品に関する。
【背景技術】
【０００２】
昨今の環境問題対応への機運の高まりにより、内燃機関等の産業機械では、装置の小型化、燃焼効率改善等の対策が取られている。
【０００３】
内燃機関では、高温で大きな応力が作用する部品以外に、高温下で排気ガスの流量、方向を調整する弁のように比較的小さな応力で作動させる部品があり、排気ガス調整弁やその固定部品等がそれにあたる（以降、これらを総称して「高温摺動部品」と呼ぶ）。高温摺動部品は、７００℃以上の使用条件で摩擦係数、摩耗量が小さく、かじりと呼ばれる部品の変形、部品間の接合等に起因した作動不良を起こさないことが求められる。言い換えると、優れた摺動性が必要となる。
【０００４】
更に、使用条件を低荷重と限定すれば、それらの素材は部品への成形加工時の負荷を大きくする高強度は必ずしも必要で無く、素材の段階では軟質で加工の負荷が小さく、加工後の表面処理等により摺動性を向上できることが望ましいと考えられる。
【０００５】
従来、高温摺動部品には、ステンレス鋼、更に言えば、それらの中で一般に高温強度が高く、耐酸化性に優れるオーステナイト系ステンレス鋼が適用されてきた。具体的には、特許文献１、２において、高温摺動部品等に適用されるオーステナイト系ステンレス鋼が提案されている。更に、特許文献３では、化学プラント等の腐食環境にて使用される安価なステンレス鋼として、摺動部表面にＦｅおよびＣｒを主体とする酸化物および／または水酸化物からなり、厚さが０．１μｍ以上で３．０μｍ以下の表面皮膜を有するステンレス鋼摺動部材が提案されている。また、特許文献４では、高温かつ大きな応力が作用するステンレス鋼の熱間圧延時の個体潤滑材として、Ｆｅ２Ｏ３を含む一種または二種以上の潤滑剤をロール、圧延材等に塗布する方法が提案されている。
【先行技術文献】
【特許文献】
【０００６】
【特許文献１】特開２０１７−１７９５６１号公報
【特許文献２】国際公開第２０１７／１６４３４４号
【特許文献３】特開２０１６−１８６１２３号公報
【特許文献４】特開平４−２５３５１３号公報
【発明の概要】
【発明が解決しようとする課題】
【０００７】
本発明は、低荷重かつ高温での摺動性に優れるオーステナイト系ステンレス鋼および当該オーステナイト系ステンレス鋼からなる摺動部品を提供することを課題とする。また、本発明は、低荷重かつ高温での摺動性に優れるオーステナイト系ステンレス鋼を工業的に安定して生産可能なオーステナイト系ステンレス鋼の製造方法を提供することを課題とする。
【課題を解決するための手段】
【０００８】
本発明の要旨は以下の通りである。
［１］  質量％で、
Ｃ：０．１０％以下、
Ｎ：０．１０％以下、
Ｓｉ：１．００％以下、
Ｐ：０．０６０％以下、
Ｓ：０．０１０％以下、
Ｃｒ：１０．００〜２４．００％、
Ｎｉ：６．０〜１０．０％、
Ｍｎ：３．５％以下、
Ｃｕ：４．０％以下、
Ｍｏ：３．０％以下を含み、
残部Ｆｅおよび不純物からなる成分組成を有し、
表面に平均厚さ１〜２０μｍのＦｅ２Ｏ３を含む上層と、平均厚さ１０μｍ以下の（Ｆｅ，Ｃｒ）２Ｏ３を含む下層とが形成されていることを特徴とするオーステナイト系ステンレス鋼。
［２］  質量％で、
Ｃ：０．１０％以下、
Ｎ：０．１０％以下、
Ｓｉ：１．００％以下、
Ｐ：０．０６０％以下、
Ｓ：０．０１０％以下、
Ｃｒ：１０．００〜２４．００％、
Ｎｉ：６．０〜１０．０％、
Ｍｎ：３．５％以下、
Ｃｕ：４．０％以下、
Ｍｏ：３．０％以下を含み、
残部Ｆｅおよび不純物からなる成分組成を有するオーステナイト系ステンレス鋼の表面に、炭素を拡散させる第１の工程と、
酸素を含有する雰囲気下で６５０〜９５０℃で０．１時間以上加熱する第２の工程と、
を順次行うことを特徴とする［１］に記載のオーステナイト系ステンレス鋼の製造方法。
［３］  質量％で、
Ｃ：０．１０％以下、
Ｎ：０．１０％以下、
Ｓｉ：１．００％以下、
Ｐ：０．０６０％以下、
Ｓ：０．０１０％以下、
Ｃｒ：１０．００〜２４．００％、
Ｎｉ：６．０〜１０．０％、
Ｍｎ：３．５％以下、
Ｃｕ：４．０％以下、
Ｍｏ：３．０％以下を含み、
残部Ｆｅおよび不純物からなる成分組成を有し、
少なくとも摺動部表面に平均厚さ１〜２０μｍのＦｅ２Ｏ３を含む上層と、平均厚さ１０μｍ以下の（Ｆｅ，Ｃｒ）２Ｏ３を含む下層とが形成されていることを特徴とする摺動部品。
【発明の効果】
【０００９】
本発明によれば、低荷重かつ高温での摺動性に優れるオーステナイト系ステンレス鋼および当該オーステナイト系ステンレス鋼からなる摺動部品を提供できる。また、本発明によれば、低荷重かつ高温での摺動性に優れるオーステナイト系ステンレス鋼を工業的に安定して生産可能なオーステナイト系ステンレス鋼の製造方法を提供できる。
【図面の簡単な説明】
【００１０】
【図１】図１は、発明例２ｃ、比較例４ｂの表面近傍の断面の光学顕微鏡写真である。
【図２】図２は、発明例２ｃ、比較例４ｂの表面から厚さ方向の組成分布（ＧＤ−ＯＥＳ分析）を示す図であって、図２（ａ）は発明例２ｃであり、図２（ｂ）は比較例４ｂである。
【発明を実施するための形態】
【００１１】
本発明者らが鋭意検討したところ、所定の成分からなる素材の表面に平均厚さ１〜２０μｍのＦｅ２Ｏ３を含む上層と、平均厚さ１０μｍ以下の（Ｆｅ，Ｃｒ）２Ｏ３を含む下層とが形成されたオーステナイト系ステンレス鋼及び摺動部品は、低荷重かつ高温での摺動性に優れたものになることを見出した。また、本発明者らは、これらの上層及び下層を備えたオーステナイト系ステンレス鋼及び摺動部品が、鋼の表面に炭素を拡散させ、更に酸素を含有する雰囲気下で加熱することで、安定して製造できることを見出した。
【００１２】
本実施形態のオーステナイト系ステンレス鋼は、質量％で、Ｃ：０．１０％以下、Ｎ：０．１０％以下、Ｓｉ：１．００％以下、Ｐ：０．０６０％以下、Ｓ：０．０１０％以下、Ｃｒ：１０．００〜２４．００％、Ｎｉ：６．０〜１０．０％、Ｍｎ：３．５％以下、Ｃｕ：４．０％以下、Ｍｏ：３．０％以下を含み、残部Ｆｅおよび不純物からなる成分組成を有し、表面に平均厚さ１〜２０μｍのＦｅ２Ｏ３を含む上層と、平均厚さ１０μｍ以下の（Ｆｅ，Ｃｒ）２Ｏ３を含む下層とが形成されているステンレス鋼である。
以下、本実施形態のオーステナイト系ステンレス鋼の成分組成、表面の上層及び下層並びに好ましい製造方法について説明する。なお、以下の説明にて、各元素の含有量を表す「％」は、特に断りがない限り「質量％」を意味する。
【００１３】
＜Ｃ：０．１０％以下＞
Ｃは、有効なオーステナイト安定化元素でもあり、所定量を含有する。ただし、有効な侵入型固溶強化元素でもあり、０．１０％を越えた場合、硬化により打抜き等の加工負荷が高くなり、特性に依存するが相手材を摩耗させる可能性も高くなる。また、鋭敏化によりステンレス鋼として必要な耐食性を得られず、耐酸化性の低下も招く。このため、０．１０％以下とする。好ましくは、０．０９％以下、更に好ましくは０．０８％以下である。なお、Ｃの化学成分値は、炭素を拡散させる第１の工程により、板厚方向での濃度の変化（分布）が形成されることから、全板厚における平均値とする。
【００１４】
＜Ｓｉ：１．００％以下＞
Ｓｉは、脱酸剤として添加するとともに、耐酸化性、スケール剥離の防止に効果がある。ただし、過度に含有した場合、本発明の高温摺動性向上の主因であるＦｅ２Ｏ３相の形成を阻害する。このため、上限を１．００％以下とする。好ましくは、０．９０％以下、更に好ましくは、０．８０％以下である。
【００１５】
＜Ｐ：０．０６０％以下＞
Ｐは、原料中に不純物として含まれる元素である。熱間加工性に対しては有害な元素であるため、０．０６０％以下とする。更に好ましくは、０．０３０％以下である。
【００１６】
＜Ｓ：０．０１０％以下＞
Ｓは、本発明の再結晶抑制に必要となる有効Ｓｃ量を減少する。また、介在物を形成し、鋼材の熱間加工性、耐酸化性を劣化させる。このため、上限は０．０１０％以下とする。好ましくは、０．００８％以下である。
【００１７】
＜Ｃｒ：１０．００％以上、２４．００％以下＞
Ｃｒは、ステンレス鋼としての耐食性を維持するために必要不可避な元素である。高温摺動性に関しても、Ｃｒ２Ｏ３を主体とする極薄い層を下地とすることで、本発明の主因であるＦｅ２Ｏ３相からなる表層組織が形成、維持されると考える。このため、１０．００％以上を含有する。しかし、過度の含有によりフェライト安定化元素として作用し、目的とするオーステナイト組織が得られなくなる。また、本発明の主因であるＦｅ２Ｏ３相の形成が阻害される可能性がある。これらのため、上限を２４．００％以下とする。好ましくは、１０．５０％以上、２３．００％以下、更に好ましくは、１２．００％以上、２２．００％以下である。
【００１８】
＜Ｎｉ：６．０％以上、１０．０％以下＞
Ｎｉは、高温強度、高温摺動性の向上に有効な安定オーステナイト組織を得るため、ステンレス鋼に必要不可欠な合金元素である。このため、６．０％以上を含有する。ただし、稀少かつ高価な元素であり、過度の含有は素材を高価とし、工業的な安定供給を阻害する。このため、１０．０％以下とする。好ましくは、７．５％以上、９．５％以下、更に好ましくは、７．０％以上、９．０％以下である。
【００１９】
＜Ｎ：０．１０％以下＞
Ｎは、Ｃと同様に有効なオーステナイト安定化元素でもあり、所定量を含有する。そのためＮは０．００５％以上含有するとよい。ただし、有効な侵入型固溶強化元素でもあり、０．１０％を越えると、硬化により打抜き等の加工負荷が高くなり、特性に依存するが相手材を摩耗する可能性も高くなる。このため、０．１０％以下を含有する。好ましくは、０．０９％以下、更に好ましくは０．０８％以下である。
【００２０】
＜Ｍｎ：３．５％以下＞
Ｍｎは、脱酸剤として含有するとともに、高価なＮｉを代替するオーステナイト安定化元素である。また、侵入型固溶元素の固溶限を拡大し、高温強度に寄与する。そのためにＭｎは０．１％以上含有するとよい。ただし、過度の含有は耐酸化性を低下する。このため、上限を３．５％以下とする、好ましくは、２．８％以下、更に好ましくは、２．５％以下である。
【００２１】
＜Ｃｕ：４．０％以下＞
Ｃｕは、オーステナイト安定化元素であり、高価なＮｉを代替する相対的に安価な合金元素である。更に、隙間腐食や孔食の抑制に効果があり、耐食性を向上する。そのため、Ｃｕは０．００５％以上含有するとよい。また、上限を４．０％以下とするとよい。好ましくは、２．８％以下、更に好ましくは、２．５％以下である。
【００２２】
＜Ｍｏ：３．０％以下＞
Ｍｏは、ＳｉやＣｒとともに、表面保護性のスケール形成に有効であり、耐酸化性に効果を有する。そのため、Ｍｏは０．００５％以上含有するとよい。他方、Ｍｏは高価であり、また、フェライト安定化元素であるため、過度に含有した場合、コストが上昇し、また、オーステナイト安定度を低下させて特性を劣化させる。このため、上限を３．０％以下とする。好ましくは、２．８％以下、更に好ましくは、２．５％以下である。
【００２３】
本発明は、本質的には、上記を主成分とすることで優れた高温摺動性を発現するものであり、残部はＦｅおよび不純物からなる。ここで、不純物とは本発明の作用効果を阻害しない範囲のその他の元素の含有を意図している。例えば、他の特性改善を目的とした添加元素、少なくとも、一般的なＪＩＳ規格に記載されるＮｂ、Ｖ、Ｔｉ、Ａｌ等の元素を含有しても構わない。また、溶製等で不可避的に含有される元素を含有しても構わない。
【００２４】
＜平均厚さ１〜２０μｍのＦｅ２Ｏ３を含む上層＞
相手材と接する上層により優れた高温摺動性が達成される。後述する図２に示す発明例（実施態様）での実績から明らかなように、高温でも比較的硬質なＦｅ２Ｏ３相を平均厚さ１μｍ以上で形成することにより優れた高温摺動性を達成できる。よって、上層の平均厚さを１〜２０μｍとする。好ましくは、１．２μｍ以上、更に好ましくは、１．５μｍ以上、１０μｍ以下である。平均厚さ１０μｍ以上では、摺動性の向上が飽和傾向を示すと考える。また、組成に関して、上層に含まれるＦｅ２Ｏ３の構成元素であるＦｅとＯの合計割合は、９５原子％以上とする。好ましくは、９７原子％以上、更に好ましくは、９８原子％以上である。
【００２５】
＜平均厚さ１０μｍ以下の（Ｆｅ，Ｃｒ）２Ｏ３を含む下層＞
下層は、（Ｆｅ，Ｃｒ）２Ｏ３を含む層である、（Ｆｅ，Ｃｒ）２Ｏ３は、Ｆｅ２Ｏ３、Ｃｒ２Ｏ３およびＦｅＣｒＯ３の混合物である。下層は、本発明の主因である上層の維持に不可避の存在と推定される。下層の存在により、上層の鋼内部への更なる成長が妨げられ、剥離も抑制されると考える。また、上層にＦｅが供給されると仮定した場合、下層はＦｅの拡散を阻害する傾向も小さいと考えられる。すなわち、その場合、形成にも寄与すると考えられる。後述する図２に示す発明例（実施態様）の実績より、平均厚さは１０μｍ以下とする。１０μｍを超える場合、Ｆｅの供給が阻害される等の問題が懸念される。好ましくは、９．５μｍ以下、更に好ましくは、９．０μｍ以下である。平均厚さの下限値は下層の存在により上層が維持されることから、０μｍ超とする。好ましくは、０．１μｍ以上である。また、組成に関して、下層に含まれる（Ｆｅ，Ｃｒ）２Ｏ３の構成元素であるＦｅ、ＣｒおよびＯの合計割合は、９０原子％以上とする。好ましくは、９５原子％以上、更に好ましくは、９７原子％以上である。
【００２６】
なお、後述する図２に示す発明例（実施態様）において、上層の更に表面側に確認されるＦｅ−Ｏ相は、製造時に使用される油の残存、測定試験片の取り扱い時に付着した皮脂等の油脂の付着に起因するコンタミネーションと考えられる。
【００２７】
上層及び下層の厚みは、グロー発光分光分析法（ＧＤ−ＯＥＳ）により測定する。表面から深さ方向にアルゴンでスパッタしつつ、グロー発光分析により、深さ方向の元素濃度のプロファイルを測定する。検出された元素のうちＦｅ、Ｃｒ、Ｓｉ、Ｏ及びＣの合計量を１００質量％としたとき、酸素が５質量％以上の領域の深さ方向の厚みを上層と下層の合計厚みとする。その領域のうち、Ｃｒが１０質量％以下の領域を上層とし、残りの領域を下層とする。それぞれの領域の深さ方向の厚みをそれぞれの層の厚みとする。上層及び下層の厚みの測定は５箇所において行い、その平均を平均厚さとする。
【００２８】
また、薄膜Ｘ線回折法により、上層及び下層の結晶構造を確認できる。測定で現れた回折ピークは、化合物としてＦｅ２Ｏ３、Ｃｒ２Ｏ３およびＦｅＣｒＯ３のピークに対応することが確認できる。なお、これらの化合物は格子定数が若干異なるものの結晶構造が同じであるため、近接した回折角度でピークが出現する。一方、上記グロー発光分光分析法では、組成分布の結果に基づいて、上層にはＦｅとＯの共存、下層にはＦｅ、ＣｒおよびＯの共存を確認できるから、上層の化合物はＦｅ２Ｏ３、下層の化合物は、Ｆｅ２Ｏ３、Ｃｒ２Ｏ３およびＦｅＣｒＯ３が存在しているものと判断する。以降は、Ｆｅ２Ｏ３、Ｃｒ２Ｏ３およびＦｅＣｒＯ３を総称して（Ｆｅ，Ｃｒ）２Ｏ３と表記する。
【００２９】
次に、本実施形態のオーステナイト系ステンレス鋼の製造方法の限定理由を説明する。
本実施形態のオーステナイト系ステンレス鋼の製造方法では、上記の化学組成を有するオーステナイト系ステンレス鋼に、下記の第１の工程と第２の工程を順次行う。素材となるオーステナイト系ステンレス鋼は、熱延板、冷延板、棒線、鋼管のいずれの形態でもよい。また、摺動部品の部品形状に加工した素形材でもよい。
【００３０】
＜表面に炭素を拡散させる第１の工程＞
第１の工程では、オーステナイトステンレス鋼の表面に炭素を拡散させる。炭素は、Ｃｒとの親和性が強く、（Ｆｅ，Ｃｒ）２Ｏ３相からなる下層を安定化すると考える。言い換えると、本発明の主因である上層の維持、形成に間接的に寄与すると考える。拡散後の鋼表面の炭素量および拡散深さは、好ましくは、表面での炭素含有量を０．２％以上とし、炭素含有量０．２％以上の領域が表面から１０μｍ以上の深さまで存在することが好ましい。更に好ましくは、表面での炭素含有量を０．５％以上とし、炭素含有量０．５％以上の領域が表面から２０μｍ以上の深さまで存在するとよい。このような炭素量及び拡散深さを実現可能であれば、第１の工程は特に限定するものではないが、例えば、第１の工程として真空浸炭処理またはガス浸炭処理を挙げることができる。なお、ここでの炭素含有量は、グロー発光分光分析法（ＧＤ−ＯＥＳ）により測定した炭素濃度であり、Ｆｅ、Ｃｒ、Ｓｉ、Ｏ及びＣの合計量を１００質量％としたときの炭素濃度である。
【００３１】
＜酸素を含有する雰囲気下で６５０〜９５０℃に０．１時間以上加熱する第２の工程＞
本発明の主因である上層とその維持に不可避と考える下層を形成、維持するために、温度６５０〜９５０℃で０．１時間以上加熱する。更に言えば、その前工程として前述の炭素を拡散させる第１の工程を行うことにより、上・下層が分離、形成されると推定中である。後述する図２の発明例実績より、同条件において、親和性の強い炭素が下層の内部に分布し、下層にＣｒが濃化、上層でＦｅ２Ｏ３相が形成、維持されると考える。実用環境を想定し、第２の工程は、摺動部品へ加工後の加熱で兼用することもできる。加熱雰囲気は、酸素を含有する雰囲気がよく、具体的には大気雰囲気でもよい。加熱温度は、好ましくは６７０℃以上、９３０℃以下であり、更に好ましくは６８０℃以上、９２０℃以下である。また、保持時間は、酸素濃度等に影響されるが、好ましくは大気中にて０．５時間以上、更に好ましくは１時間以上である。
【００３２】
摺動部品の部品形状に加工した素形材に対して上記の第１の工程及び第２の工程を実施する際は、素形材の表面の全面に対して第１の工程及び第２の工程を実施してもよく、素形材のうち、摺動部となる表面に対して第１の工程及び第２の工程を実施してもよい。
これにより、本実施形態の摺動部品は、少なくとも、摺動部表面に上層及び下層が形成されたものとなる。
【００３３】
本実施形態の摺動部品は、特に、高温環境下で使用される摺動部品に適用される。より具体的には、本実施形態の摺動部品は、高温下で比較的小さな応力で作動させる部品に好適に適用でき、例えば、内燃機関の部品として使用される排気ガス調整弁やその固定部品等に用いることができる。
【００３４】
なお、低荷重、高温にて摩擦係数、摩耗量が小さく、摺動性に優れるとは、１００Ｎ以下の荷重で、温度７００℃以上の条件での摩擦係数、摩耗量及びこれらの総合評価が優れることをいうものとする。
【実施例】
【００３５】
以下、本発明を実施例により詳細に説明する。
供試鋼は、成分調整した鋳塊より製造した。供試鋼の化学組成を表１に示す。各鋳塊は、１２５０℃加熱での熱間圧延により１０ｍｍ前後まで減厚し、１１００℃×３０分焼鈍した。その後、切削加工により測定面を１２００番のエメリー研磨仕上げの厚さ５ｍｍのディスクとした。
【００３６】
ピンの素材は、一般の工業規格で定められた市販品であって、鋳造ままの耐熱鋳鋼を用いた。この耐熱鋳鋼は室温でのビッカース硬さが２２０〜２８０（圧子の荷重：１ｋｇ）であって、これをピンの形状に切削加工した後、ディスクと接触する先端部を１２００番のエメリー研磨仕上げとした直径１０ｍｍの球頭形状とした。
【００３７】
次いで、供試鋼製ディスクの一部のみ、表面における炭素濃度０．２％以上、濃度０．２％の領域の深さが表面から１０μｍ以上になるような条件にて浸炭処理（第１の工程）を実施した。具体的には、Ｃを含むガス雰囲気中にて１０００℃以上にて４時間の加熱保持を行った。
次いで、第２の工程として、供試鋼製ディスクの全部について、大気雰囲気下で、表２に記載した条件で加熱処理を行った。その後、室温まで冷却した。なお、上層、下層の熱膨張差による剥離を考慮して、１０℃／ｓ以下の冷却速度とした。このようにして、試験Nｏ．１ａ〜４ｂの供試鋼製ディスクを製造した。
【００３８】
摺動試験は、Ｐｉｎ  ｏｎ  Ｄｉｓｋ方式の摺動試験機を用いて、表２に記載の試験温度まで加熱し、荷重１００Ｎ以下を付与したまま、摺動半径１０ｍｍ、速度約３ｍｍ／ｓで２０ｍまで１ｓ間隔にて摩擦係数を測定し、それらの平均値を算出した。摩擦係数は０．５００以下を合格とした。
【００３９】
また、同摺動後試験片について、ＧＤ−ＯＥＳにより、Ｆｅ２Ｏ３相からなる上層の平均厚さ、（Ｆｅ，Ｃｒ）２Ｏ３相からなる下層の平均厚さを測定した。なお、摺動試験の測定中も上層及び下層は加熱され続けたが、測定前後での上層及び下層の組成及び厚みに明らかな変化はなかった。
更に、接触式粗さ計を用いて、９０゜間隔で四点の摺動方向と垂直に摺動部形状を測定し、摩耗量を算出した。摩耗量は１０μｍ以下を合格とした。
また、評価は、摩擦係数が０．５００以下であるととともに摩耗量が１０μｍ以下を「○」（合格）と評価し、それ以外を「×」（不合格）と評価した。
結果を表２に示す。
【００４０】
上層及び下層の厚みは、グロー発光分光分析法（ＧＤ−ＯＥＳ）により測定した。表面から深さ方向にアルゴンでスパッタしつつ、グロー発光分析により、深さ方向の元素濃度のプロファイルを測定した。検出された元素のうちＦｅ、Ｃｒ、Ｓｉ、Ｏ及びＣの合計量を１００質量％としたとき、酸素が５質量％以上の領域の深さ方向の厚みを上層と下層の合計厚みとした。その領域のうち、Ｃｒが１０質量％以下の領域を上層とし、残りの領域を下層とした。そして、それぞれの領域の深さ方向の厚みをそれぞれの層の厚みとした。厚さの測定は５箇所で行い、厚さの算術平均を平均厚さとした。
【００４１】
また、薄膜Ｘ線回折法により、化合物の結晶構造も確認した。回折ピークは、化合物としてＦｅ２Ｏ３、Ｃｒ２Ｏ３およびＦｅＣｒＯ３のピークに対応することを確認した。一方、上記グロー発光分光分析法の組成分布の結果（例えば図２）から、上層にはＦｅとＯの共存、下層にはＦｅ、ＣｒおよびＯの共存を確認したことに基づき、上層の化合物はＦｅ２Ｏ３、下層の化合物は、（Ｆｅ，Ｃｒ）２Ｏ３が存在しているものと判断した。
【００４２】
表２の発明例に示すように、本発明の範囲にある試験例は、低荷重かつ７００℃以上の高温にて、摩擦係数、摩耗量ともに小さく、かじり等の作動不良を起こす確率も低い。すなわち、発明例は、Ｆｅ２Ｏ３相からなる上層と（Ｆｅ，Ｃｒ）２Ｏ３相からなる下層とが形成され、低い応力での安定した稼動が長期間可能である。
【００４３】
他方、比較例１ｆ、１ｇ、２ｇのように炭素の拡散処理を施さない場合、あるいは、１ｈ、２ｈのように表面処理後に６５０℃以上に加熱しない場合は、上層、下層とも形成されず、摩擦係数、摩耗量ともに大きく、優れた摺動性を発現しない。
【００４４】
また、比較例３ａ、３ｂ、４ａ、４ｂのように、１％を超えるＳｉを含有する素材の場合も、優れた摺動性を発現しない。これは、一般的に報告されるようにＳｉがスケールに影響を及ぼすことから、上層および下層の形成が阻害されるためと考えらえる。また、過度のＣｒの含有も、オーステナイト相を不安定化する等を一因とすると考えられ、高温摺動性を低下させたものと考える。
【００４５】
次に、図１及び図２を参照して、発明例２ｃと比較例４ｂについて詳細に説明する。これらの発明例２ｃ、比較例４ｃでは、表面から炭素を拡散させた（浸炭処理）後、Ｐｉｎ  ｏｎ  Ｄｉｓｋ方式の摺動試験機を用いて、８００℃加熱にて摺動性を調査している。図１には、同試験片について、摺動部と未摺動部の断面を研磨した後、光学顕微鏡で観察した結果を示している。図１に示すように、発明例２ｃは、表面に平均厚さで１０μｍ前後の灰色の層が形成され、摺動部形状が未摺動部と大差を示さず、摩耗量も小さい。また、表２に示すように、摩擦係数も小さい。
【００４６】
これに対して、比較例４ｂには灰色の層が形成されず、摺動部に明瞭な摩耗痕（凹部）が形成される。また、表２のように摩擦係数も大きい。
【００４７】
両試験例の室温での硬さは、発明例２ｃが２０４ＨＶ１、比較例４ｂが３５４ＨＶ１であった。すなわち、摺動部の違いは、素材の硬さには対応せず、灰色の層の有無に起因している。
【００４８】
発明例２ｃ、４ｂの未摺動部の厚さ方向の組成分布（ＧＤ−ＯＥＳ分析）を図２に示す。図２（ａ）は発明例２ｃであり、図２（ｂ）は比較例４ｂである。なお、同面の調査は、Ｘ線回折による構造解析も併せて実施した。
【００４９】
発明例２ｃは、板表面より平均厚さ６μｍ前後のＦｅ２Ｏ３相からなる上層と、その内部に平均厚さ４μｍ前後の（Ｆｅ，Ｃｒ）２Ｏ３相からなる下層とが確認される。また、下層の更に内部では、Ｃの高い領域（浸炭された基材）が存在する。これらより、相手材と直接接するＦｅ２Ｏ３相からなる上層が優れた摺動性を有し、Ｃｒの濃化した（Ｆｅ，Ｃｒ）２Ｏ３相からなる下層、更に内部に存在する親和力の強いＣの濃化がＣｒの拡散を抑制し、上・下層が形成、維持されると考えられる。
【００５０】
他方、比較例４ｂでは、Ｃｒの高い領域の直下に更にＳｉの高い領域が存在する。両例の差は、このＳｉの高い領域に起因し、Ｓｉを過度に含有した場合、摺動性向上に必要不可避な上・下層の形成が阻害されると考えられる。
【００５１】
【表１】
2019157208.tif 000002
【００５２】
【表２】
2019157208.tif 000003
【産業上の利用可能性】
【００５３】
本発明により、低荷重かつ高温での摺動性に優れるオーステナイト系ステンレス鋼、同鋼製部品を工業的に安定して提供することが可能となる。
【図１】
2019157208.tif 000004
【図２】
2019157208.tif 000005